【手続補正書】
【提出日】平成15年10月3日(2003.10.3)
【手続補正１】
【補正対象書類名】明細書
【補正対象項目名】特許請求の範囲
【補正方法】変更
【補正の内容】
【特許請求の範囲】
【請求項１】
物品がその表面において示されているよりも表面下のレベルにおいてより大きなフラクタル領域を示すように、物品の表面に多数のアンダーカット微少凹部を形成する方法であって、
物品表面のほぼ全体にマスク材層を付着させること、
物品表面の下層部分を選択されたパターンに露出するように選択された箇所のマスク材層を取り除くこと、
露出下層表面部分にエッチング剤を十分な時間塗布して、前記露出表面部分を腐食し、前記エッチング剤が前記マスク材層の残留部分の下を腐食するようにし、多数のアンダーカット凹部を形成すること、
前記凹部に設計パターンを与えるように、露出状態にある前記物品表面に多数のアンダーカット凹部および相互結合凹部を設けるように前記残留マスク材層を取り除くことからなる、
多数のアンダーカット微少凹部形成方法。
【請求項２】
前記物品は、金属、セラミック、プラスチィック、ガラス材料、およびそれらの合成物からなる群から選択された１種の材料からなる、請求項１に記載の方法。
【請求項３】
前記金属物品は、鉄金属、非鉄金属、およびそれらの合金からなる金属の群から選択された１種の金属からなる、請求項２に記載の方法。
【請求項４】
前記金属物品は、チタン、ジルコニューム、ステンレス鋼、タンタル、耐火金属、超硬金属、およびコバルト／クロム合金からなる群から選択された１種の金属からなる、請求項２に記載の方法。
【請求項５】
前記マスク材は、アクリル、エポキシ、およびポリエステルからなる群から選択された１種の材料からなる、請求項１に記載の方法。
【請求項６】
前記マスク材は、染料および顔料から選択された１種からさらになる、請求項５に記載の方法。
【請求項７】
前記顔料は、カーボン・ブラックからなる、請求項６に記載の方法。
【請求項８】
前記マスク材は、ポリマー・レジストからなる、請求項１に記載の方法。
【請求項９】
前記マスク材層は、約０．０２５４−０．２５４ｍｍ（０．００１−０．０１０ｉｎ）の厚みである、請求項１に記載の方法。
【請求項１０】
９３℃（±５．５６℃）（２００°Ｆ（±１０°Ｆ））の温度で、約１５−１７分間前記マスク材層を焼成することからさらになる、請求項９に記載の方法。
【請求項１１】
顔料を高速剪断ミキサ内で前記マスク材中に分散し、１５−２０℃の温度上昇が混合物に現れるまで、前記マスク材と前記顔料を混合することからさらになる、請求項６に記載の方法。
【請求項１２】
前記物品の表面に前記マスク材層を付着させることは、前記マスク材を物品に浸漬成形、噴霧、スピンニング、ブラッシング、静電蒸着することから選択された１種からなる、請求項１に記載の方法。
【請求項１３】
前記マスク材の除去は、レーザ切除によってなされる、請求項１に記載の方法。
【請求項１４】
前記レーザ切除は、コンピュータによって制御される、請求項１３に記載の方法。
【請求項１５】
前記パターンは、能動レーザ投射パターンによって前記マスク材を選択的に取り除くことによって形成される、請求項１４に記載の方法。
【請求項１６】
前記物品の露出表面部分にエッチング剤を塗布することは、スプレー腐食機によって行われる、請求項１に記載の方法。
【請求項１７】
前記スプレー腐食機は、３７．８℃（１００°Ｆ）の温度、４４．５Ｎ（１０  ｌｂｓ／ｉｎ2）のスプレー圧力で窒素フッ化水素酸中に約２０分間作動される、請求項１６に記載の方法。
【請求項１８】
前記残留マスク材層部分は、８２．２℃（１８０°Ｆ）の温度で約１０分間ＮＵ／Ｐｈａｓｅ２３  Ｓｔｒｉｐｐｅｒ浴中に表面を浸漬することによって除去される、請求項１に記載の方法。
【請求項１９】
前記制御コンピュータは、デジタル・フォーマットでパターンを記憶するかまたはデータをホト・ツールに伝送する機能を有するＣＡＤシステムと協同して作動する、請求項１４に記載の方法。
【請求項２０】
前記レーザ切除は、ＹＡＧレーザ、ＣＯ2レーザ、グリーン・レーザ、マスク材の切除に適した波長を与えるその他のレーザから選択された１種によって行われる、請求項１３に記載の方法。
【請求項２１】
前記アンダーカット凹部は、非球形形状である、請求項１に記載の方法。
【請求項２２】
前記形状は、ほぼ卵形体である、請求項２１に記載の方法。
【請求項２３】
任意の選択された数の表面に繰り返されうる選択されたパターンで物品の表面に多数のアンダーカット微少凹部を形成する方法であって、
物品の選択された表面のほぼ全体にマスク材層を付着させること、
物品表面の下層部分をプログラムされたパターンに露出するようにプログラムされた箇所でコンピュータ指向レーザ切除によって前記マスク材層を取り除くこと、
露出下層表面部分にエッチング剤を十分な時間塗布して、前記露出表面部分を腐食し、マスク材層の残留部分の下を腐食し、エッチング剤が前記マスク材層の残留部分の下を腐食するようにし、多数のアンダーカット凹部を形成すること、
露出状態にある前記選択された表面に多数のアンダーカット凹部を設けるように前記残留マスク材層部分を取り除くことからなる、
多数のアンダーカット微少凹部形成方法。
【請求項２４】
前記レーザ切除は、約１．０６ミクロンの波長をもつネオジム・ドープ処理ＹＡＧレーザによってなされる、請求項２３に記載の方法。
【請求項２５】
前記レーザ切除は、ＣＯ2レーザ、ダイオード・ポンプ・レーザ、およびグリーン・レーザから選択された１種によってなされる、請求項２３に記載の方法。
【請求項２６】
前記プログラムされたパターンは、標識イメージ・ファイル・フォーマットおよびプロット・グラフ・ファイルから選択された１種に記憶される、請求項２３に記載の方法。
【請求項２７】
前記アンダーカット凹部は、非球形形状である、請求項２３に記載の方法。
【請求項２８】
前記形状は、ほぼ卵形体である、請求項２７に記載の方法。
【請求項２９】
外科用移植材料を骨に取り付けるさいに骨の内殖を刺激する機能を有する外科用移植材料を成形する方法であって、
剛性物品を設けること、
前記物品の基準表面のほぼ全体にマスク材層を付着すること、
前記物品の基準表面の下層部分を露出するように選択された箇所で前記マスク材層の一部分を取り除くこと、
エッチング剤を前記露出下層基準表面部分に十分な時間塗布して、前記エッチング剤が前記マスク材層の残留部分をアンダーカットし、かつ、基準表面との交差点において鋭い縁を有する多数のアンダーカット凹部を形成すること、
前記マスク材層の残留部分を取り除いて、露出された状態にある前記基準表面に鋭い縁を設け、骨から粒子状物質を削り取り、そして、骨の内殖を刺激するように骨の粒子状物質を受けかつ保持する前記凹部を設けることからなる、
外科用移植材料を形成する方法。
【請求項３０】
外科用移植材料にテクスチャー加工表面を形成する方法であって、
前記外科用移植材料の基準表面のほぼ全体にマスク材層を付着すること、
前記外科用移植材料の基準表面の下層部分を露出するように選択された箇所で前記マスク材層の一部分を取り除くこと、
露出下層基準表面部分にエッチング剤を十分な時間塗布して、前記露出表面部分を腐食し、エッチング剤がマスク材層の残留部分の下を腐食するようにし、前記基準表面との交差点において鋭い縁を有する多数のアンダーカット凹部を形成すること、
前記マスク材層の残留部分を取り除いて、露出された状態にある前記基準表面に鋭い縁を設け、骨から粒子状物質を削り取り、そして、骨の内殖を刺激するように骨の粒子状物質を受けかつ保持する前記凹部を設けることからなる、
外科用移植材料にテクスチャー加工表面を形成する方法。
【請求項３１】
外科用移植材料を骨に取り付ける方法であって、
基準表面および該基準表面にある多数のアンダーカット微少凹部を有する外科用移植材料を設け、該外科用移植材料が前記基準表面において示されるよりも該基準表面下のレベルにおいてより大きいフラクタル領域を示すようにし、前記基準表面と前記凹部との交差点が鋭い縁を形成するようにすること、
前記基準表面を骨の表面に押し付けること、
前記外科用移植材料を骨の表面にそって押し付け、前記鋭い縁が粒子状骨物質を骨から削り取るようにすることからなり、
前記凹部が骨の内殖を刺激する粒子状骨物質を受けかつ保持する、
外科用移植材料を骨に取り付ける方法。
【請求項３２】
外科用移植材料を骨に取り付ける方法であって、
基準表面および該基準表面にある多数の微少凹部、および前記基準表面にある骨切削構造体を有する外科用移植材料を設けること、
前記基準表面を骨の表面に押し付けること、
前記外科用移植材料を骨の表面にそって押し付けて、粒子状骨物質を骨から切削することからなり、
前記凹部が骨の内殖を刺激する粒子状骨物質を受けかつ保持するようになる、外科用移植材料を骨に取り付ける方法。
【請求項３３】
前記アンダーカット凹部は、非球形形状である、請求項３２に記載の方法。
【請求項３４】
前記形状は、ほぼ卵形体である、請求項３３に記載の方法。
【請求項３５】
外科用移植材料を骨に取り付けている間に粒子状骨物質を伴う外科用移植材料の骨採取および散布方法であって、
骨表面に係合する表面を有する外科用移植材料を設けること、ただし該外科用移植材料はその表面に多数のアンダーカット微少凹部および骨切削構造体を有していること、
前記外科用移植材料を骨にそって動かし、前記切削構造体が骨から粒子状骨物質を移し換え、粒子状骨物質が前記微少凹部に落下しかつ保持されて、前記アンダーカット凹部への骨の内殖を刺激することからなる、
外科用移植材料の骨採取および散布方法。
【請求項３６】
前記アンダーカット凹部は、非球形形状である、請求項３５に記載の方法。
【請求項３７】
前記形状は、ほぼ卵形体である、請求項３６に記載の方法。
【請求項３８】
所定の距離だけ互いに離間されてほぼ対向されかつそれぞれが骨表面に咬み合うようになっている基準表面を有する外科用移植材料を形成する方法であって、
第１骨表面および第２骨表面にそれぞれ係合するようになった第１基準表面部分および第２基準表面部分を有する物品を設けること、ただし前記基準表面部分は前記第１骨表面と前記第２骨表面間の距離にほぼ等しい所定の距離だけ互いから離間されていること、
各基準表面のほぼ全体にマスク材層を付着させること、
基準表面の下層部分を選択されたパターンに露出するように選択された箇所のマスク材層を取り除くこと、
露出下層基準表面部分にエッチング剤を十分な時間塗布して、前記基準表面の露出部分を腐食し、前記エッチング剤が残留マスク材層の下を腐食するようにし、多数のアンダーカット凹部を形成すること、
露出状態にある前記対向基準表面に多数のアンダーカット凹部を設けるように前記残留マスク材を取り除くことからなり、
前記基準表面にはそこから突出する構造体がない、
外科用移植材料を形成する方法。
【請求項３９】
外科用移植材料であって、
骨と接合する基準表面を有する物品と、
前記物品がその基準表面において示されているよりも表面下のレベルにおいてより大きなフラクタル領域を示すように、基準表面にある多数のアンダーカット微少凹部とからなり、
前記凹部と前記基準表面との交差部が骨を切断しかつ骨粒子を作るようになった鋭い縁を画定し、
前記凹部が前記縁によって骨から切断された骨粒子を受けかつ保持し、前記凹部への骨の内殖を刺激する、
外科用移植材料。
【請求項４０】
前記物品は、金属、セラミック、プラスチィック、ガラス材料、およびそれらの合成物からなる群から選択された１種の材料からなる、請求項３９に記載の方法。
【請求項４１】
前記金属は、鉄金属、非鉄金属、およびそれらの合金からなる群から選択された１種の金属である、請求項４０に記載の方法。
【請求項４２】
前記金属物品は、チタン、ジルコニューム、ステンレス鋼、タンタル、耐火金属、超硬金属、およびコバルト／クロム合金からなる群から選択された１種の金属である、請求項４０に記載の方法。
【請求項４３】
前記アンダーカット凹部は、非球形形状である、請求項３９に記載の方法。
【請求項４４】
前記形状は、ほぼ卵形体である、請求項４３に記載の方法。
【請求項４５】
前記エッチング剤が、（ｉ）前記露出表面に垂直であること、および（ｉｉ）前記露出表面に関して鋭角であることから選択された角度で露出表面に塗布される、請求項１に記載の方法。
【請求項４６】
前記微少凹部が、（ｉ）前記基準表面に垂直であること、および（ｉｉ）前記基準表面に関して鋭角であることから選択された中心軸を有する、請求項３９に記載の方法。
【請求項４７】
組織に係合する基準表面と、
前記基準表面内で鋭いアンダーカット卵形形状をした凹部と、
からなる外科用移植材料。
【請求項４８】
前記基準表面は原物の基準表面である、請求項４７に記載の外科用移植材料。
【請求項４９】
鋭いアンダーカット卵形形状をした基準表面に多数の凹部をさらに有する、請求項４７に記載の外科用移植材料。
【請求項５０】
前記多数の凹部は相互に接続されている、請求項４９に記載の外科用移植材料。
【請求項５１】
前記の相互に接続された多数の凹部は複雑な網目構造をしている、請求項５０に記載の外科用移植材料。
【請求項５２】
前記鋭いアンダーカット卵形形状は組織を削るのに適している、請求項４７に記載の外科用移植材料。
【請求項５３】
ベース材料をさらに有し、前記鋭いアンダーカット卵形形状が前記ベース材料に一体化される、請求項４７に記載の外科用移植材料。
【請求項５４】
前記鋭いアンダーカット卵形形状は移植材料から移植材料へ繰り返し可能である、請求項４９に記載の外科用移植材料。
【請求項５５】
組織に係合する一体の基準表面を有するベースと、
前記基準表面内にあり、鋭いアンダーカット卵形パターンからなる多数の相互接続凹部と、
からなる外科用移植材料。
【請求項５６】
前記基準表面は原物の基準表面である、請求項５５に記載の外科用移植材料。
【請求項５７】
前記の相互に接続された多数の凹部は複雑な網目構造をしている、請求項５５に記載の外科用移植材料。
【請求項５８】
前記鋭いアンダーカット卵形パターンは組織を削るのに適している、請求項５５に記載の外科用移植材料。
【請求項５９】
ベース材料をさらに有し、前記鋭いアンダーカット卵形パターンが前記ベース材料に一体化される、請求項５５に記載の外科用移植材料。
【請求項６０】
前記鋭いアンダーカット卵形パターンは移植材料から移植材料へ繰り返し可能である、請求項５５に記載の外科用移植材料。